(57)【要約】【課題】インクジェットプリンタにより印刷する際にプリンタヘッド部のノズルへの詰まりが生じることがなく、優れた印字品質の印刷物が得られるインクの吐出安定性に優れた非水系インクジェット用インク組成物を提供する。【解決手段】顔料、樹脂、顔料分散剤、有機溶媒及びアミノ基含有アルコールを含有し、該アミノ基含有アルコールの含有量が全体の０．０１〜３質量％であることを特徴とする非水系インクジェット用インク組成物。上記非水系インクジェット用インク組成物の水抽出物のｐＨが６．０〜１０．０であることを特徴とする非水系インクジェット用インク組成物。【選択図】なし【特許請求の範囲】
【請求項１】
顔料、樹脂、顔料分散剤、有機溶媒及びアミノ基含有アルコールを含有し、該アミノ基含有アルコールの含有量が全体の０．０１〜３質量％であることを特徴とする非水系インクジェット用インク組成物。
【請求項２】
請求項１の非水系インクジェット用インク組成物の水抽出物のｐＨが６．０〜１０．０であることを特徴とする請求項１に記載の非水系インクジェット用インク組成物。
【請求項３】
上記アミノ基含有アルコールが、２−アミノ−２−エチル−１，３−プロパンジオール又は２−アミノ−２−メチル−１，３−プロパンジオールであることを特徴とする請求項１又は２に記載の非水系インクジェット用インク組成物。
【請求項４】
上記有機溶媒が、グリコールエーテル類を含むことを特徴とする請求項１〜３のいずれかに記載の非水系インクジェット用インク組成物。
【請求項５】
上記アミノ基含有アルコールの含有量が、上記有機溶媒１００質量％に対して０．０１〜５質量％であることを特徴とする請求項１〜４のいずれかに記載の非水系インクジェット用インク組成物。
【請求項６】
上記顔料分散剤が、１分子中に２個以上のアミド基を有し、且つ、数平均分子量が７００〜１５０００のポリエステルポリアミド樹脂であることを特徴とする請求項１〜５のいずれかに記載の非水系インクジェット用インク組成物。
【請求項７】
上記樹脂が、ポリエステル樹脂、アクリル樹脂、塩化ビニル樹脂の内いずれかを含むことを特徴とする請求項１〜６のいずれかに記載の非水系インクジェット用インク組成物。
【発明の詳細な説明】
【技術分野】
【０００１】
本発明は非水系インクジェット用インク組成物に関し、より詳しくは、インクジェットプリンタにより印刷する際にプリンタヘッド部のノズルへの詰まりが生じることがなく、優れた印字品質の印刷物が得られるインクの吐出安定性に優れた非水系インクジェット用インク組成物に関する。
【背景技術】
【０００２】
従来、種々の溶媒を用いたインクジェット印刷用顔料インク組成物が多数提案されているが、そのような顔料インク組成物を用いてインクジェットプリンタにより印刷物を作製する際に、インクジェットプリンタのノズルに詰まりが生じて、印字品質上好ましくない印刷物が得られたり、また、そのような顔料インク組成物を用いて印刷物を作製しても色の発現が必ずしも充分ではなかった。
【０００３】
例えば、水系インクにおいては２、２−ジブチル−１、３−プロパンジオールを含む吐出安定性に優れたインクジェット記録用インクが検討されている（特許文献１参照）。
【０００４】
また、溶剤系顔料インクとしては、溶媒中にグリコールエーテルの少なくとも１種とラクトン化合物及び２−ピロリドンの少なくとも１種とを含むインクジェット印刷用インク組成物が検討されている（特許文献２参照）。
【特許文献１】特開２００７−００９１２６号公報
【特許文献２】特開２００６−０５６９９０号公報
【発明の開示】
【発明が解決しようとする課題】
【０００５】
本発明は、上記のような諸問題を解決するためになされたものであり、インクジェットプリンタにより印刷する際にプリンタヘッド部のノズルへの詰まりが生じることがなく、優れた印字品質の印刷物が得られるインクの吐出安定性に優れた非水系インクジェット用インク組成物を提供することを目的としている。
【課題を解決するための手段】
【０００６】
本発明者等は、上記の目的を達成するため鋭意検討した結果、インク組成物中にアミノ基含有アルコールを含むことにより、優れた吐出安定性の非水系インクジェット用インク組成物が得られることを見出し、本発明を完成するに至った。
【０００７】
即ち、本発明の非水系インクジェット用インク組成物は、顔料、樹脂、顔料分散剤、有機溶媒及びアミノ基含有アルコールを含有し、該アミノ基含有アルコールの含有量が全体の０．０１〜３質量％であることを特徴とする。
【発明の効果】
【０００８】
本発明の非水系インクジェット用インク組成物を用いることにより、インクジェットプリンタにより印刷する際にプリンタヘッド部のノズルへの詰まりが生じることがなく、優れた印字品質の印刷物が得られる。
【発明を実施するための最良の形態】
【０００９】
以下に、本発明の非水系インクジェット用インク組成物について具体的に説明する。
【００１０】
本発明の非水系インクジェット用インク組成物においては、顔料、樹脂、顔料分散剤、有機溶媒とともにアミノ基含有アルコールを用いることが必要である。
【００１１】
以下、本発明の非水系インクジェット用インク組成物の各成分について、説明する。
【００１２】
本発明の非水系インクジェット用インク組成物に使用される顔料として、ピグメントイエロー１２、１３、１４、１７、２０、２４、３１、５５、７４、８３、８６、９３、１０９、１１０、１１７、１２０、１２５、１２８、１２９、１３７、１３８、１３９、１４７、１４８、１５０、１５１、１５３（ニトロン系ニッケル錯体イエロー）、１５４、１５５、１６６、１６８、１８０、１８１、１８５、ピグメントオレンジ１６、３６、３８、４３、５１、５５、５９、６１、６４、６５、７１、ピグメントレッド９、４８、４９、５２、５３、５７、９７、１２２（キナクリドンマゼンタ）、１２３、１４９、１６８、１７７、１８０、１９２、２０２、２０６、２１５、２１６、２１７、２２０、２２３、２２４、２２６、２２７、２２８、２３８、２４０、２４４、２５４、ピグメントバイオレット１９（キナクリドンバイオレット）、２３、２９、３０、３２、３７、４０、５０、ピグメントブルー１５、１５：１、１５：３、１５：４、１５：６、２２、３０、６４、８０、ピグメントグリーン７（塩素化フタロシアニングリーン）、３６（臭素化フタロシアニングリーン）、ピグメントブラウン２３、２５、２６、ピグメントブラック７（カーボンブラック）、２６、２７、２８、酸化チタン、酸化鉄、群青、黄鉛、硫化亜鉛、コバルトブルー、硫酸バリウム、炭酸カルシウム等を挙げることができる。顔料の配合量は、使用する顔料の種類等により任意に決定できるが、通常はインク組成物の０．１〜１５質量％であり、好ましくは０．５〜１０質量％である。
【００１３】
本発明の非水系インクジェット用インク組成物は、通常のインク組成物と同様にバインダーとして樹脂を含有する。そのような樹脂は通常のインク組成物に普通に用いられているバインダー用樹脂でよく、特には限定されない。そのような樹脂としては、ポリエステル樹脂やアクリル樹脂、塩化ビニル樹脂などが好ましく使用できる。
【００１４】
ポリエステル樹脂としては、飽和ポリエステル、不飽和ポリエステル樹脂の両方を用いることができる。ポリエステル樹脂は多塩基酸と多価アルコールとの縮合反応により得られる。ポリエステル樹脂に用いられる多塩基酸としては、例えば、フタル酸、イソフタル酸、テレフタル酸、１，５−ナフタレンジカルボン酸、２，６−ナフタレンジカルボン酸、９，１０−アントラセンジカルボン酸、ジフェン酸などの芳香族ジカルボン酸；ｐ−オキシ安息香酸、ｐ−（ヒドロキシエトキシ）安息香酸などの芳香族オキシカルボン酸；コハク酸、アジピン酸、アゼライン酸、セバシン酸、ドデカンジカルボン酸等の脂肪族ジカルボン酸；フマル酸、マレイン酸、イタコン酸、メサコン酸、シクロヘキセンジカルボン酸、ダイマー酸、トリマー酸、テトラマー酸などの脂肪族不飽和多価カルボン酸；ヘキサヒドロフタル酸、テトラヒドロフタル酸等の脂環族ジカルボン酸；トリメリット酸、トリメシン酸、ピロメリット酸等の多価カルボン酸等を例示できる。また、多塩基酸に一部一塩基酸を併用しても良い。一塩基酸類としては、例えば、安息香酸、クロロ安息香酸、ブロモ安息香酸、パラヒドロキシ安息香酸、ｔ−ブチル安息香酸、ナフタレンカルボン酸、３−メチル安息香酸、４−メチル安息香酸、サリチル酸、チオサリチル酸、フェニル酢酸、ナフタレンカルボン酸、アントラセンカルボン酸、ｔ−ブチルナフタレンカルボン酸、シクロヘキシルアミノカルボニル安息香酸等を例示できる。
【００１５】
ポリエステル樹脂に用いられる多価アルコール類としては、例えば、エチレングリコール、プロピレングリコール、１，３−プロパンジオール、２，３−ブタンジオール、１，４−ブタンジオール、１，５−ペンタンジオール、１，６−ヘキサンジオール、ネオペンチルグリコール、ジエチレングリコール、ジプロピレングリコール、２，２，４−トリメチル−１，３−ペンタンジオール、ポリエチレングリコール、ポリプロピレングリコール、ポリテトラメチレングリコール等の脂肪族ジオール類、トリメチロールエタン、トリメチロールプロパン、グリセリン、ペンタエリスリトール等のトリオールおよびテトラオール類等の脂肪族多価アルコール類；１，４−シクロヘキサンジオール、１，４−シクロヘキサンジメタノール、スピログリコール、ビスフェノールＡ、水素化ビスフェノールＡ、トリシクロデカンジオール、トリシクロデカンジメタノール等の脂環族多価アルコール類；パラキシレングリコール、メタキシレングリコール、オルトキシレングリコール、１，４−フェニレングリコール等の芳香族多価アルコール類を例示できる。また、多価アルコールに一部、一価アルコールを併用しても良い。
【００１６】
本発明に用いられるポリエステル樹脂の数平均分子量は１０００〜５００００の範囲が好ましく、さらには２０００〜２００００の範囲がより好ましい。ポリエステル樹脂の数平均分子量が１０００より小さい場合は、インク印字被膜の耐エタノール性評価が劣り、５００００より大きい場合は、インクの糸曳き現象が発生し易くインク吐出性が安定しないなどの問題が生ずることがあるので好ましくない。
【００１７】
アクリル樹脂としては、通常用いられるラジカル重合性単量体を共重合させたものを用いることができる。ラジカル重合性単量体としては、例えば、アクリル酸メチル、アクリル酸エチル、アクリル酸イソプロピル、アクリル酸ｎ−ブチル、アクリル酸２−エチルヘキシル等のアクリル酸エステル類；メタクリル酸メチル、メタクリル酸エチル、メタクリル酸イソプロピル、メタクリル酸ｎ−ブチル、メタクリル酸イソブチル、メタクリル酸ｔ−ブチル、メタクリル酸シクロヘキシル、メタクリル酸２−エチルヘキシル等のメタクリル酸エステル類；スチレン、ビニルトルエン、α−メチルスチレン等の芳香族ビニル類；酢酸ビニル、プロピオン酸ビニル等のビニルエステル類；ビニルピロリドン等の複素環式ビニル化合物；塩化ビニル、塩化ビニリデン、フッ化ビニリデン等のハロゲン化ビニル類；エチルビニルエーテル、イソブチルビニルエーテル等のビニルエーテル類；エチレン、プロピレン等のα−オレフィン類などが例示される。
【００１８】
また、酸や塩基等の官能基を含む重合性単量体も用いることができる。官能基含有単量体としては、例えば、アクリル酸、メタクリル酸、マレイン酸、フマル酸、イタコン酸、マレイン酸モノｎ−ブチル、フマル酸モノｎ−ブチル、イタコン酸モノｎ−ブチル、クロトン酸等のカルボキシル基含有単量体；（メタ）アクリル酸２−ヒドロキシエチル、（メタ）アクリル酸２−ヒドロキシプロピル、（メタ）アクリル酸３−ヒドロキシプロピル、（メタ）アクリル酸４−ヒドロキシブチル、アクリル酸（２−ヒドロキシメチル）エチル、アクリル酸（２−ヒドロキシメチル）ブチル、（メタ）アクリル酸（４−ヒドロキシメチルシクロヘキシル）メチル、グリセリンモノ（メタ）アクリレート、２−（メタ）アクリロイルオキシエチル２−ヒドロキシプロピルフタレート、２−ヒドロキシ−３−フェノキシプロピル（メタ）アクリレートなどの水酸基含有（メタ）アクリル酸エステル類；アクリルアミド、メタクリルアミド、マレイン酸アミド、ジアセトンアクリルアミド等のアミド基含有単量体類；メタクリル酸グリシジル、アリルグリシジルエーテル等のグリシジル基含有単量体；アクリロニトリル、メタクリロニトリル等のシアノ基含有単量体；ブタジエン、イソプレン等のジエン類；アリルアルコール、２−ヒドロキシエチルアリルエーテル等の水酸基含有アリル化合物；メタクリル酸ジメチルアミノエチル、メタクリル酸ジエチルアミノエチル等の３級アミノ基含有単量体；ビニルトリメトキシシラン、ビニルトリエトキシシラン、ビニルトリイソプロポキシシラン、ビニルトリス（β−メトキシエトキシ）シラン、ビニルメチルジメトキシシラン、ビニルメチルジエトキシシラン、ビニルジメチルメトキシシラン、ビニルジメチルエトキシシラン、３−メタクリロキシプロピルトリメトキシシラン、３−メタクリロキシプロピルトリエトキシシラン、３−メタクリロキシプロピルメチルジメトキシシラン、３−メタクリロキシプロピルメチルジエトキシシラン等のアルコキシシリル基含有単量体類などが挙げられる。また、フタル酸ジアリル、ジビニルベンゼン、アクリル酸アリル、トリメチロールプロパントリメタクリレート等の１分子中に２個以上の不飽和結合を有する単量体類なども使用できる。これらの単量体は単独で使用してもよいし、２種以上を組み合わせても使用できる。
【００１９】
塩化ビニル樹脂としては、種々のものを使用することができ、例えば、塩化ビニルと酢酸ビニル、塩化ビニリデン、アクリル、マレイン酸等の他のモノマーとの共重合樹脂を挙げることができる。好ましい塩化ビニル樹脂としては、塩化ビニルと酢酸ビニルとを共重合させた塩化ビニル・酢酸ビニル共重合樹脂であり、特に好ましくは分子量３０，０００以下の共重合樹脂を挙げることができる。
【００２０】
上記以外の樹脂としては、特に制限はなく、通常のインク組成物に用いられる樹脂は何れも使用することができる。例えば、エポキシ樹脂、フェノール樹脂、ノボラック樹脂、ロジン変性フェノール樹脂、メラミン、ベンゾグアナミン等のアミノ樹脂、ポリアミド樹脂、セルロースジアセテート、セルローストリアセテート、ニトロセルロース、硝酸セルロース、プロピオン酸セルロース、セルロースアセテートブチレート等のセルロースエステル樹脂、メチルセルロース、エチルセルロース、ベンジルセルロース、トリチルセルロース、シアンエチルセルロース、カルボキシメチルセルロース、カルボシキエチルセルロース、アミノエチルセルロース等のセルロースエーテル樹脂等を挙げることができる。
【００２１】
上記の樹脂は、併用して用いることができるが、本発明の非水系インクジェット用インク組成物においては、樹脂としてポリエステル樹脂やアクリル樹脂、塩化ビニル樹脂の内いずれかを含むことが、印字したときの基材との密着性が向上するため好ましい。
【００２２】
本発明の非水系インクジェット用インク組成物に用いる樹脂の含有量は、１〜２０質量％が好ましく、さらには１〜１０質量％がより好ましい。樹脂の含有量が１質量％より少ない場合は、基材との密着性が不足する問題があり、２０質量％より多い場合は、インク組成物の粘度が高くなり吐出性が不安定になるなどの問題があり、好ましくない。
【００２３】
本発明の非水系インクジェット用インク組成物は、顔料の分散性を向上するため、顔料分散剤を使用する。
【００２４】
顔料分散剤としては、ポリアミド系樹脂、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキルリン酸エステル、ポリオキシエチレンノニルフェニルエーテル、ステアリルアミンアセテート等を用いることができる。
【００２５】
本発明の非水系インクジェット用インク組成物においては、顔料分散剤として１分子中に２個以上のアミド基を有し、且つ、数平均分子量が７００〜１５０００であるポリエステルポリアミド樹脂を用いることが好ましい。この顔料分散剤の配合量は、使用する顔料の種類等により異なるが、通常はインク組成物中０．１〜１５質量％が好ましく、さらには０．５〜１０質量％であることが、より顔料分散性を向上するのに好ましい。
【００２６】
ポリエステルポリアミド樹脂は、酸末端ポリエステル樹脂と１分子中に２個以上のアミノ基を有するポリアミン化合物とを反応させることにより製造される。例えば、ルーブリゾール社製のソルスパース３２０００、ソルスパース３２５００、ソルスパース３２６００、ソルスパース３３５００、ソルスパース３４７５０、ソルスパース３５１００、ソルスパース３７５００などや、ビックケミー社製のＢＹＫ９０７７等を挙げることができる。
【００２７】
なお、ポリエステルポリアミド樹脂のアミド基が１分子中に２個未満の場合には、顔料分散性において好ましくない。また、数平均分子量が７００未満の場合には、顔料分散性が低下し、数平均分子量が１５０００を超える場合には、インク中への分散性が低下するため好ましくない。
【００２８】
本発明の非水系インクジェット用インク組成物は、通常の溶剤系インクに用いられる有機溶媒を使用する。
【００２９】
有機溶媒としては、メチルアルコール、エチルアルコール、ｎ−プロピルアルコール、イソプロピルアルコール、ｎ−ブチルアルコール、トリデシルアルコール、シクロヘキシルアルコール、２−メチルシクロヘキシルアルコール等のアルコール類；エチレングリコール、ジエチレングリコール、トリエチレングリコール、ポリエチレングリコール、プロピレングリコール、ジプロピレングリコール、グリセリン等のグリコール類；エチレングリコールモノメチルエーテル、エチレングリコールモノエチルエーテル、エチレングリコールモノブチルエーテル、エチレングリコールジエチルエーテル、エチレングリコールジメチルエーテル、ジエチレングリコールモノメチルエーテル、ジエチレングリコールモノエチルエーテル、ジエチレングリコールモノブチルエーテル、ジエチレングリコールエチルメチルエーテル、ジエチレングリコールジメチルエーテル、ジエチレングリコールジエチルエーテル、ジエチレングリコールジブチルエーテル、プロピレングリコールモノメチルエーテル、プロピレングリコールモノエチルエーテル、プロピレングリコールモノブチルエーテル、ジプロピレングリコールモノメチルエーテル、ジプロピレングリコールモノエチルエーテル、プロピレングリコールジメチルエーテル、ジプロピレングリコールジメチルエーテル、プロピレングリコールジエチルエーテル、ジプロピレングリコールジエチルエーテル、エチレングリコールモノメチルアセテート、エチレングリコールモノエチルアセテート、エチレングリコールモノブチルアセテート、ジエチレングリコールモノメチルアセテート、エチレングリコールモノメチルエーテルアセテート、エチレングリコールモノエチルエーテルアセテート、エチレングリコールモノブチルエーテルアセテート、プロピレングリコールモノメチルエーテルアセテート、プロピレングリコールモノエチルエーテルアセテート、ジエチレングリコールモノエチルアセテート、ジエチレングリコールモノブチルアセテート、トリエチレングリコールモノブチルエーテル等のグリコールエーテル類；酢酸エチル、酢酸イソプロピレン、酢酸ｎ−ブチル、乳酸メチル、乳酸エチル、乳酸ブチル等のエステル類；アセトン、メチルエチルケトン、メチルイソブチルケトン、シクロヘキサノン、イソホロン、ジアセトンアルコール等のケトン類；その他トルエン、キシレン、アセトニトリル、γ−ブチロラクトン、γ−バレロラクトン等が挙げられる。これらは、印刷時のヘッドノズルの特性への適合性、安全性、乾燥性の観点から種々の溶剤が選択され、必要に応じて複数の溶剤を混合して用いることができる。
【００３０】
本発明の非水系インクジェット用インク組成物は、有機溶媒としてグリコールエーテル類を含むことが好ましい。中でも、ジエチレングリコールエチルメチルエーテル、ジエチレングリコールジエチルエーテル、ジエチレングリコールジブチルエーテル、ジプロピレングリコールモノメチルエーテル、ジプロピレングリコールジメチルエーテル、プロピレングリコールモノメチルエーテルアセテート、ジエチレングリコールモノエチルエーテルアセテート、ジエチレングリコールモノブチルエーテルアセテートが、印刷特性に優れるため好ましい。
【００３１】
本発明の非水系インクジェット用インク組成物は、アミノ基含有アルコールを含むことにより、インクジェットプリンタにより印刷する際にプリンタヘッド部のノズルへの詰まりが生じることがなく優れた印字品質の印刷物が得られる。
【００３２】
アミノ基含有アルコールとしては、２−アミノ−１−ブタノール、２−アミノ−２−メチル−１−プロパノール、２−アミノ−２−メチル−１，３−プロパンジオール、２−アミノ−２−エチル−１，３−プロパンジオール、トリス（ヒドロキシメチル）アミノメタンなどが挙げられるが、特に２−アミノ−２−エチル−１，３−プロパンジオール又は２−アミノ−２−メチル−１，３−プロパンジオールが印刷特性が優れるため好ましい。
【００３３】
アミノ基含有アルコールは、上記の化合物を複数用いてもよく、インク組成物中０．０１〜３質量％含有することが必要であり、さらには０．１〜２質量％含有することが好ましい。
【００３４】
アミノ基含有アルコール含有量が０．０１質量％より少ないときには、ノズルへの詰まりが生じやすくなり、３質量％を超えると顔料凝集によるインクの増粘の問題があるため、好ましくない。また、アミノ基含有アルコールの含有量は、有機溶媒１００質量％に対して０．０１〜５質量％であることが好ましく、さらには０．１〜２質量％であることが好ましい。有機溶媒１００質量％に対して、その含有量が、０．０１質量％より少ないとノズルへの詰まりとヘッド部の腐食が生じやすくなり、５質量％を超えると顔料凝集によるインクの増粘とインク印字被膜の耐エタノール性評価が劣るなどの問題があり、好ましくない。
【００３５】
本発明の非水系インクジェット用インク組成物の水抽出物について、ｐＨが６．０〜１０．０であることが、印刷する際のノズルへの詰まりが生じることがなく優れた印字品質の印刷物が得られるため好ましい。水抽出物のｐＨが、６．０より小さいと、プリンタヘッド部の腐食が発生しやすくなり、ｐＨが１０．０より大きいと顔料凝集によるインクの増粘などの問題があり、好ましくない。水抽出物のｐＨは、６．５〜８．５であることが更に好ましい。
【００３６】
インク組成物の水抽出物は、蒸留水１００ｇに対して、インク組成物１ｇを添加して良く撹拌する。しばらく静置後その水抽出物を、ｐＨメーターにて測定する。
【００３７】
また、インク組成物の水抽出物のｐＨは、インク組成物に配合するアミノ基含有アルコールの量を微妙に調節することで、ｐＨ６．０〜１０．０に調整することができる。
【００３８】
本発明の非水系インクジェット用インク組成物は、顔料、樹脂、顔料分散剤、有機溶媒及びアミノ基含有アルコールを含有することを基本とするが、用途等によっては染料、表面調整剤、ＵＶ吸収剤、光安定化剤、酸化防止剤、可塑剤等の添加剤を併用しても良い。
【００３９】
本発明の非水系インクジェット用インク組成物は種々のインクジェットプリンタに使用することができる。このようなインクジェットプリンタとして、例えば、荷電制御方式、インクオンデマンド方式によりインク組成物を噴出させる方式等を挙げることができる。
【００４０】
本発明のインク組成物は、特にラージフォーマットを用いた大型インクジェットプリンタによる印刷、例えばサインディスプレイ等の屋外用物品に印刷することを目的としたインクジェットプリンタの印刷にも好適に適用できる。また、カラーグラフィック印字やビデオ録画の描画においてもコントラストが明瞭で、画像の再現性は著しく良好となる。
【００４１】
インクジェット印刷した後の印刷面（インク組成物）は常温〜数百℃で乾燥することにより乾燥被膜を形成する。なお、本発明で印刷の対象となる基材については、印刷面（インク組成物）を乾燥する条件下で変形もしくは変質しないものであれば特に制限されることはない。そのような基材として、例えば、金属、ガラス及びプラスチック等の基材表面、表面を樹脂でコーティングした紙、プラスチックのシートやフィルム、サインディスプレイ等の屋外用物品等を挙げることができる。
【実施例】
【００４２】
以下に、実施例及び比較例により、本発明を更に詳細に説明する。なお、以下、「部」及び「％」はいずれも質量基準によるものとする。
【００４３】
＜実施例１〜５及び比較例１〜５＞
表１に示す成分と配合量（質量部）で含有する混合物をそれぞれサンドミルで３時間練合して、実施例１〜５及び比較例１〜５のインク組成物を調製した。
【００４４】
使用した顔料は、カーボンブラックがモナーク１０００（キャボット社製）、キナクリドンマゼンタ顔料がＦＡＳＴＯＧＥＮ  Ｓｕｐｅｒ  Ｍａｇｅｎｔａ  ＲＧ（大日本インキ社製）、フタロシアニンブルーがイルガライトブルー８７００（チバ・スペシャリティケミカルズ社製）、ニッケル錯体顔料がＥ４ＧＮ−ＧＴ（ランクセス社製）であり、樹脂については、ポリエステル樹脂がバイロンＧＫ８１０（東洋紡社製、数平均分子量＝６０００、Ｔｇ＝４６℃、酸価＝５ｍｇＫＯＨ／ｇ、水酸基価＝１９ｍｇＫＯＨ／ｇ）、アクリル樹脂がダイヤナールＭＢ２６６０（三菱レーヨン社製、重量平均分子量＝６５０００、Ｔｇ＝５２℃、酸価＝３ｍｇＫＯＨ／ｇ）、塩化ビニル樹脂がソルバインＣＬ（日信化学社製、塩化ビニル−酢酸ビニル共重合体、数平均分子量＝２５０００、Ｔｇ＝７０℃）であり、顔料分散剤は、ポリエステルポリアミド樹脂Ａがソルスパース３２０００（ルーブリゾール社製、固形分濃度１００％、数平均分子量＝１５００）、ポリエステルポリアミド樹脂ＢがＢＹＫ９０７７（ビックケミー社製、固形分濃度９９％、数平均分子量＝１４００）であった。
【００４５】
得られた実施例１〜５及び比較例１〜５の各インク組成物に対して、粘度、粒子径、水抽出物のｐＨ、ノズル吐出安定性、分散安定性、耐エタノール性をそれぞれ下記の方法で測定し、下記の基準で評価した。
【００４６】
＜粘度測定＞
各インク組成物の粘度は、Ｂ型粘度計を用い、２０℃にて測定した。
【００４７】
＜粒子径測定＞
各インク組成物の粒子径は、レーザー回折式粒度分布測定器（島津製作所製「ＳＡＬＤ−７０００」）を用いて平均粒子経（Ｄ５０）を測定した。
【００４８】
＜水抽出物のｐＨ＞
各インク組成物の水抽出物のｐＨは、分液ロートを用いてインク組成物１ｇを蒸留水１００ｇへ滴下して良く混合・撹拌し、しばらく静置後その水抽出物（下層部）を取り出して、ｐＨメーターにて２０℃で測定した。
【００４９】
＜分散安定性＞
各インク組成物を密閉容器中で６０℃・１ヶ月間保存した後、取り出しその粘度及び粒子径を上記のように測定し、試験前と試験後のそれぞれの変化を下記の基準で評価した。
【００５０】
◎：粘度及び粒子径の変化が、両方とも±５％以内。
【００５１】
○：粘度及び粒子径の変化が、少なくとも一方が±５％超±１０％以内。
【００５２】
×：粘度及び粒子径の変化が、少なくとも一方が±１０％超。
【００５３】
＜ノズル吐出安定性＞
ラージフォーマット用インクジェットプリンタで画像を８時間連続して印刷し、その後温度４０℃・湿度６５％の環境下で１週間停止させ、再度連続して１時間印刷し、その印字状態を目視で下記の基準で評価した。
【００５４】
○：印字したドットの内、８０％以上で所定の位置に正しく印字できる。
【００５５】
△：印字したドットの内、２０％超８０％未満でドットの曲がりが発生。
【００５６】
×：印字したドットの内、８０％以上でドットの曲がりが発生。
【００５７】
＜耐エタノール性＞
ラージフォーマット用インクジェットプリンタで画像を印刷し乾燥させた後、５０質量％エタノール水をしみ込ませた布で印刷した画像表面を擦り、その表面状態を目視で評価した。
【００５８】
◎：全く変化なし。
【００５９】
○：一部インクが剥離し、印字が薄くなる。
【００６０】
×：インクが剥離し、素地が見える。
【００６１】
それらの測定結果、評価結果は表１に示す通りであった。
【００６２】
【表１】
2008247967.tif 000002
【００６３】
表１に示すデータから明らかなように、本発明の実施例１〜５のインク組成物は、各試験項目について良い評価結果が得られ、印字の良好なインクが得られた。
【００６４】
一方、本発明の範囲外のアミノ基含有アルコールを用いた比較例１〜４のインク組成物はノズル詰まりが生じ、印字不良となった。また、アミノ基含有アルコールを用いない比較例５のインクも、ノズル詰まりが生じ、印字不良となった。
【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
顔料、樹脂、顔料分散剤、有機溶媒及びアミノ基含有アルコールを含有し、該アミノ基含有アルコールの含有量が全体の０．０１〜３質量％であり、且つ、該アミノ基含有アルコールが、２−アミノ−１−ブタノール、２−アミノ−２−メチル−１−プロパノール、２−アミノ−２−メチル−１，３−プロパンジオール、２−アミノ−２−エチル−１，３−プロパンジオール、トリス（ヒドロキシメチル）アミノメタンの内のいずれかであることを特徴とする非水系インクジェット用インク組成物。
【請求項２】
請求項１の非水系インクジェット用インク組成物の水抽出物のｐＨが６．０〜１０．０であることを特徴とする請求項１に記載の非水系インクジェット用インク組成物。
【請求項３】
上記アミノ基含有アルコールが、２−アミノ−２−エチル−１，３−プロパンジオール又は２−アミノ−２−メチル−１，３−プロパンジオールであることを特徴とする請求項１又は２に記載の非水系インクジェット用インク組成物。
【請求項４】
上記有機溶媒が、グリコールエーテル類を含むことを特徴とする請求項１〜３のいずれかに記載の非水系インクジェット用インク組成物。
【請求項５】
上記グリコールエーテル類が、ジエチレングリコールエチルメチルエーテル、ジエチレングリコールジエチルエーテル、ジエチレングリコールジブチルエーテル、ジプロピレングリコールモノメチルエーテル、ジプロピレングリコールジメチルエーテル、プロピレングリコールモノメチルエーテルアセテート、ジエチレングリコールモノエチルエーテルアセテート、ジエチレングリコールモノブチルエーテルアセテートの内のいずれかであることを特徴とする請求項１〜４のいずれかに記載の非水系インクジェット用インク組成物。
【請求項６】
上記アミノ基含有アルコールの含有量が、上記有機溶媒１００質量％に対して０．０１〜５質量％であることを特徴とする請求項１〜５のいずれかに記載の非水系インクジェット用インク組成物。
【請求項７】
上記顔料分散剤が、１分子中に２個以上のアミド基を有し、且つ、数平均分子量が７００〜１５０００のポリエステルポリアミド樹脂であることを特徴とする請求項１〜６のいずれかに記載の非水系インクジェット用インク組成物。
【請求項８】
上記樹脂が、ポリエステル樹脂、アクリル樹脂、塩化ビニル樹脂の内のいずれかを含むことを特徴とする請求項１〜７のいずれかに記載の非水系インクジェット用インク組成物。
【手続補正２】
【補正対象書類名】明細書
【補正対象項目名】０００７
【補正方法】変更
【補正の内容】
【０００７】
即ち、本発明の非水系インクジェット用インク組成物は、顔料、樹脂、顔料分散剤、有機溶媒及びアミノ基含有アルコールを含有し、該アミノ基含有アルコールの含有量が全体の０．０１〜３質量％であり、且つ、該アミノ基含有アルコールが、２−アミノ−１−ブタノール、２−アミノ−２−メチル−１−プロパノール、２−アミノ−２−メチル−１，３−プロパンジオール、２−アミノ−２−エチル−１，３−プロパンジオール、トリス（ヒドロキシメチル）アミノメタンの内のいずれかであることを特徴とする。